-光散乱のためのエンボス加工されたポリマーコーティング層を備えた金属基材と、-前記エンボス加工されたポリマーコーティング層の形状に追随し、かつ、高い光反射性を有する太陽電池裏面電極と、-光を電気に効率的に変換することができる、1つ以上の光起電活性層と、-透明なトップ電極とを備える太陽電池を製造する積層システムであって、-前記ポリマーコーティング層が結晶化可能ポリマーを含んでなる、積層システム。前記ポリマーコーティング層が、ポリエチレンテレフタレート、ポリブチレンテレフタレート、ポリエチレンナフタレートまたはそれらの共重合体もしくは混合物、のようなポリエステル、ポリプロピレン、2軸配向されたポリプロピレンもしくはポリエチレン、またはポリ塩化ビニルのようなポリオレフィン、ポリアミドまたはポリイミドからなる結晶化可能ポリマーの群から選択される少なくとも1種の結晶化可能ポリマーを含んでなる、請求項1~5のいずれか一項に記載の積層システム。前記エンボス加工されたポリマーコーティング層が、酸化クロム層またはアルミニウム層のような接着層を備える、請求項1または2に記載の積層システム。前記裏面電極が金属層であり、好ましくは0.1~0.6μmの厚さを有し、好ましくは前記金属層が銀またはアルミニウム層である、請求項1~3のいずれか一項に記載の積層システム。前記光起電活性層が、光起電活性シリコンの薄膜、光起電活性の有機小分子に基づく薄膜、または正孔伝導および励起子遮断層と組み合わされたポリマーもしくはハイブリッド系のドナー-アクセプター層システムを備える、請求項1~4のいずれか一項に記載の積層システム。追加の散乱層が前記裏面電極上に設けられ、前記裏面電極と前記光起電活性層の屈折率の間の屈折率を有し、前記散乱層が好ましくはZnO:Al、SnO2:Fまたはインジウムスズ酸化物ITOのような透明導電性酸化物であり、前記散乱層が所望により酸化珪素ナノ層または正孔伝導もしくは励起子遮断層を備える、請求項1~5のいずれか一項に記載の積層システム。前記金属基材が鋼帯であり、好ましくは防食コーティングを備える軟鋼、またはステンレス鋼帯、アルミニウム帯もしくはアルミニウム合金帯である、請求項1~6のいずれか一項に記載の積層システム。前記エンボス加工されたポリマーコーティング層がホログラフィー効果を与える、請求項1~7のいずれか一項に記載の積層システム。前記金属基材が、防食コーティングを備える軟鋼であり、前記結晶化可能ポリマーがポリエチレンテレフタレートから本質的になる、請求項1~8のいずれか一項に記載の積層システム。太陽電池で用いる積層システムを製造する方法であって、-ポリマーコーティング層を備える金属基材を用意する工程と、-前記ポリマーコーティング層をエンボス加工し、光散乱のための表面テクスチャを得る工程と、-前記エンボス加工されたポリマーコーティング層上に接着層を設け、および/または、所望により、前記ポリマーコーティング層を前処理して接着を向上させる工程と、-前記エンボス加工されたポリマーコーティング層または前記接着層の形状に追随し、かつ、高い光反射性を有する太陽電池裏面電極を設け、前記電極が熱エンボス加工されたポリマーコーティング層に追随する工程と、-光を電気に効率的に変換することができる、1種以上の光電活性層と、-透明トップ電極とを含む方法。前記ポリマーコーティング層のエンボス加工が、ホログラムまたは周期的格子のような表面テクスチャを熱エンボス加工することによってもたらされ、それにより前記ポリマーコーティング層を少なくとも部分的に結晶化し、好ましくは前記熱エンボス加工が120~200°Cのエンボス加工温度で適用される、請求項10に記載の方法。前記基材に少なくとも部分的に結晶化されたポリマーコーティング層を設け、次いで、前記コーティングされた基材を第二のコーティングでコーティングし、該第二のコーティングが次いで多くとも部分的に硬化され、エンボス加工されて光散乱のための表面テクスチャを得、その後硬化を完了する、請求項10に記載の方法。-前記エンボス加工されたポリマーコーティング層が、酸化クロム層またはアルミニウム層のような接着層を備え、および/または-前記裏面電極が金属層であり、好ましくは0.1~0.6μmの厚さを有し、好ましくは前記金属層が銀またはアルミニウム層であり、および/または-追加の散乱層が前記裏面電極上に設けられ、前記裏面電極と前記光起電活性層の屈折率の間の屈折率を有し、前記散乱層が好ましくはZnO:Al、SnO2:Fまたはインジウムスズ酸化物ITOのような透明導電性酸化物であり、前記散乱層が所望により酸化珪素ナノ層を備え、および/または-前記光起電活性層が、光起電活性シリコンの薄膜、光起電活性の有機小分子に基づく薄膜、または正孔伝導および励起子遮断層と組み合わされたポリマーもしくはハイブリッド系のドナー-アクセプター層システムを備え、および/または-前記ポリマーコーティング層が、ポリエチレンテレフタレートPETのような結晶化可能ポリマーを含んでなり、および/または-前記金属基材が鋼帯であり、好ましくは防食コーティングを備える軟鋼、またはステンレス鋼帯、アルミニウム帯もしくはアルミニウム合金帯であり、および/または-前記熱エンボス加工されたポリマーコーティング層がホログラフィー効果を与える、請求項10~12のいずれか一項に記載の方法。前記ポリマーコーティング層が、ポリエチレンテレフタレートPETのような、結晶化可能熱可塑性ポリマーを含んでなる、請求項10~12のいずれか一項に記載の方法。前記エンボス加工が、企業ロゴ、商品名および/または商標を含むホログラフィー像のような、偽造防止、ブランド振興および/または製品認証用のホログラフィー像をもたらす、請求項10~13のいずれか一項に記載の方法。